(57)【要約】【課題】接続部分の品質がより良好な部品内蔵モジュールを提供すること。【解決手段】無機フィラ及び熱硬化性樹脂を含む混合物によって形成され、半導体素子１２及びチップ部品１３が内蔵された内蔵層１１と、内蔵層１１の少なくとも一方の面に設けられた回路基板１５とを備え、内蔵層１１は導電性樹脂１６１を有するインナービア１６を有し、内蔵層１１の２５℃における熱膨張係数は、回路基板１５の２５℃における熱膨張係数以下である、部品内蔵モジュールである。【選択図】図１
2008294380.tif 000002
【特許請求の範囲】
【請求項１】
無機フィラ及び熱硬化性樹脂を含む混合物によって形成され、少なくとも一つ以上の電子部品が内蔵された内蔵層と、
前記内蔵層の少なくとも一方の面に設けられた基板とを備え、
前記内蔵層の熱膨張係数は、前記基板の熱膨張係数以下である、部品内蔵モジュール。
【請求項２】
前記内蔵層の一方の面と他方の面の間に形成された貫通孔に、導電性樹脂が充填されて形成されたインナービアを備え、
前記内蔵層の熱膨張係数は、前記導電性樹脂の熱膨張係数以下である、請求項１記載の部品内蔵モジュール。
【請求項３】
前記電子部品は、前記基板に実装されている半導体素子であり、
前記半導体素子と前記基板の間には、封止樹脂が設けられており、
前記内蔵層の熱膨張係数は、前記封止樹脂の熱膨張係数以下である、請求項１記載の部品内蔵モジュール。
【請求項４】
前記電子部品は、前記基板に実装されている半導体素子であり、
前記半導体素子と前記基板の間には、封止樹脂が設けられており、
前記封止樹脂の熱膨張係数は、前記基板の熱膨張係数以下である、請求項１記載の部品内蔵モジュール。
【請求項５】
前記内蔵層のガラス転移温度が、前記基板のガラス転移温度以上である、請求項１記載の部品内蔵モジュール。
【請求項６】
第１の基板の配線パターンに電子部品を実装する実装工程と、
無機フィラ及び未硬化状態の熱硬化性樹脂を含む混合物によって形成され、硬化後の熱膨張係数が前記第１の基板の熱膨張係数以下となる内蔵層に貫通孔を形成し、前記貫通孔に導電性樹脂を充填し、インナービアを形成するインナービア形成工程と、
前記内蔵層の一方の面に、前記電子部品を実装した面が対向するように前記第１の基板を配置し、前記内蔵層の他方の面に、前記内蔵層の前記硬化後の熱膨張係数以上の熱膨張係数を有する第２の基板を配置し、前記第１の基板、前記内蔵層及び前記第２の基板を加熱及び加圧する加熱・加圧工程とを備えた、部品内蔵モジュールの製造方法。
【請求項７】
基板及び離型キャリアの少なくとも一方の配線パターンに電子部品を実装する実装工程と、
無機フィラ及び未硬化状態の熱硬化性樹脂を含む混合物によって形成され、硬化後の熱膨張係数が前記基板の熱膨張係数以下となる内蔵層に貫通孔を形成し、前記貫通孔に導電性樹脂を充填し、インナービアを形成するインナービア形成工程と、
前記基板及び前記離型キャリアのうち一方を、その電子部品が実装された面と、前記内蔵層の一方の面が対向するように配置し、前記内蔵層の他方の面に、前記基板基板及び前記離型キャリアのうちの他方を配置し、前記基板、前記内蔵層及び前記離型キャリアを加熱及び加圧する加熱・加圧工程と、
前記離型キャリアを剥離する剥離工程とを備えた、部品内蔵モジュールの製造方法。
【発明の詳細な説明】
【技術分野】
【０００１】
本発明は、電子部品が内蔵された部品内蔵モジュール及びその製造方法に関する。
【背景技術】
【０００２】
近年のエレクトロニクス機器の小型化、薄型化及び高機能化に伴って、プリント基板に実装される電子部品の高密度実装化、および、電子部品が実装された回路基板の高機能化への要求が益々強くなっている。
【０００３】
このような状況の中、少なくとも無機フィラと熱硬化性樹脂を含む電気絶縁材によって形成される内蔵層に電子部品を埋め込み、少なくとも片面に回路基板を備えた部品内蔵モジュールが提案されている（例えば、特許文献１参照。）。
【０００４】
部品内蔵モジュールでは、通常、プリント基板の表面に実装している能動部品（例えば、半導体素子）や受動部品（例えば、コンデンサ）が内蔵層の中に埋め込まれ、３次元実装されている。
【０００５】
図７（ａ）を参照しながら、部品内蔵モジュールの基本構成について説明する。
【０００６】
部品内蔵モジュール１００では、電気絶縁材からなる内蔵層１０１に能動素子である半導体素子１０２や受動部品であるチップ部品１０３が内蔵されている。例えば半導体素子１０２は、回路基板１０５の配線パターン１０４上にフリップチップ実装されている。内蔵層１０１は少なくとも無機フィラと熱硬化性樹脂を含む混合物から形成されている。内蔵層１０１の両面には、配線パターン１０４を備えた回路基板１０５が設けられている。
【０００７】
図７（ａ）では、両面に回路基板１０５を備えている場合について説明するが、回路基板１０５が片面のみに配置されていても良い。内蔵層１０１の両面端にある配線パターン１０４の間の電気的接続は、導電性樹脂からなるインナービア１０６によって行われる。
【０００８】
以上のような構成により、基板の面積を削減することができる。また、表面実装の場合と比較して、電子部品を配置する自由度が高めるため、電子部品間の配線の最適化によって高周波特性の改善なども見込むことができる。
【特許文献１】特許第３５４７４２３号
【発明の開示】
【発明が解決しようとする課題】
【０００９】
しかしながら、実使用を考えた場合、部品内蔵モジュール１００を使っていない状態では、部品内蔵モジュール１００の温度は室温である約２５℃であるが、半導体素子１０２が駆動すると発熱し、部品内蔵モジュール１００の温度は４０℃〜１２０℃に上昇する。そのため、部品内蔵モジュール１００は、そのＯＮ，ＯＦＦに伴い、２５℃と４０〜１２０℃との間の熱履歴に繰り返しさらされることになる。
【００１０】
部品内蔵モジュール１００が室温（約２５℃）の状態を図７（ａ）とする。この状態から温度が上昇すると内蔵層１０１と回路基板１０５が熱膨張する。例えば、内蔵層１０１の熱膨張係数が、回路基板１０５の熱膨張係数より大きい場合、図７（ｂ）に示すように内蔵層１０１の方が回路基板１０５より膨張しようとする。しかし実際は回路基板１０５に横方向に膨張しようとする成分は規制されるので、内蔵層１０１は横方向に十分に膨張することができず縦方向（矢印Ｚ´参照）に大きく膨張する（図７（ｃ））。
【００１１】
この時、配線パターン１０４と、インナービア１０６、チップ部品１０３及び半導体素子１０２との間の接続部分１０７ａ、ｂ、ｃには、接続を引き離そうとする方向に大きな力が働く（図７（ｃ））。
【００１２】
従って、２５℃と４０〜１２０℃との間の熱履歴が繰り返されると、インナービア１０６、チップ部品１０３及び半導体素子１０２の接続部分の剥離等が発生する場合があり、接続部分の品質に悪影響が及ぼされる。
【００１３】
本発明は、上記従来の部品内蔵モジュールの課題を考慮し、接続部分の品質がより良好な部品内蔵モジュール及びその製造方法を提供することを目的とする。
【課題を解決するための手段】
【００１４】
上記目的を達成するために、第１の本発明は、
無機フィラ及び熱硬化性樹脂を含む混合物によって形成され、少なくとも一つ以上の電子部品が内蔵された内蔵層と、
前記内蔵層の少なくとも一方の面に設けられた基板とを備え、
前記内蔵層の熱膨張係数は、前記基板の熱膨張係数以下である、部品内蔵モジュールである。
【００１５】
又、第２の本発明は、
前記内蔵層の一方の面と他方の面の間に形成された貫通孔に、導電性樹脂が充填されて形成されたインナービアを備え、
前記内蔵層の熱膨張係数は、前記導電性樹脂の熱膨張係数以下である、第１の本発明の部品内蔵モジュールである。
【００１６】
又、第３の本発明は、
前記電子部品は、前記基板に実装されている半導体素子であり、
前記半導体素子と前記基板の間には、封止樹脂が設けられており、
前記内蔵層の熱膨張係数は、前記封止樹脂の熱膨張係数以下である、第１の本発明の部品内蔵モジュールである。
【００１７】
又、第４の本発明は、
前記電子部品は、前記基板に実装されている半導体素子であり、
前記半導体素子と前記基板の間には、封止樹脂が設けられており、
前記封止樹脂の熱膨張係数は、前記基板の熱膨張係数以上である、第１の本発明の部品内蔵モジュールである。
【００１８】
又、第５の本発明は、
前記内蔵層のガラス転移温度が、前記基板のガラス転移温度以上である、第１の本発明の部品内蔵モジュールである。
【００１９】
又、第６の本発明は、
第１の基板の配線パターンに電子部品を実装する実装工程と、
無機フィラ及び未硬化状態の熱硬化性樹脂を含む混合物によって形成され、硬化後の熱膨張係数が前記第１の基板の熱膨張係数以下となる内蔵層に貫通孔を形成し、前記貫通孔に導電性樹脂を充填し、インナービアを形成するインナービア形成工程と、
前記内蔵層の一方の面に、前記電子部品を実装した面が対向するように前記第１の基板を配置し、前記内蔵層の他方の面に、前記内蔵層の前記硬化後の熱膨張係数以上の熱膨張係数を有する第２の基板を配置し、前記第１の基板、前記内蔵層及び前記第２の基板を加熱及び加圧する加熱・加圧工程とを備えた、部品内蔵モジュールの製造方法である。
【００２０】
又、第７の本発明は、
基板及び離型キャリアの少なくとも一方の配線パターンに電子部品を実装する実装工程と、
無機フィラ及び未硬化状態の熱硬化性樹脂を含む混合物によって形成され、硬化後の熱膨張係数が前記基板の熱膨張係数以下となる内蔵層に貫通孔を形成し、前記貫通孔に導電性樹脂を充填し、インナービアを形成するインナービア形成工程と、
前記基板及び前記離型キャリアのうち一方を、その電子部品が実装された面と、前記内蔵層の一方の面が対向するように配置し、前記内蔵層の他方の面に、前記基板基板及び前記離型キャリアのうちの他方を配置し、前記基板、前記内蔵層及び前記離型キャリアを加熱及び加圧する加熱・加圧工程と、
前記離型キャリアを剥離する剥離工程とを備えた、部品内蔵モジュールの製造方法である。
【発明の効果】
【００２１】
本発明によれば、接続部分の品質がより良好な部品内蔵モジュール及びその製造方法を提供することが出来る。
【発明を実施するための最良の形態】
【００２２】
以下、図面を参照しながら、本発明にかかる実施の形態について説明する。以下の図面においては、説明の簡潔化のため、実質的に同一の機能を有する構成要素を同一の参照符号で示す。
【００２３】
（実施の形態１）
図１及び図２（ａ）、（ｂ）を参照しながら、本発明にかかる実施の形態１の部品内蔵モジュール１について説明する。図１は、本実施の形態１の部品内蔵モジュール１の構成を模式的に示す正面断面図である。図２（ａ）、（ｂ）は、本実施の形態１の部品内蔵モジュール１を説明するための正面断面図である。
【００２４】
図１に示すように、本実施の形態の部品内蔵モジュール１は、電気絶縁材によって形成されている内蔵層１１と、その両面に設けられた回路基板１５とを備えている。この内蔵層１１は、少なくとも無機フィラと熱硬化性樹脂を含む混合物である電気絶縁材によって形成されている。又、回路基板１５は、ビルドアップ基板、ガラスエポキシ基板、ＡＬＩＶＨ基板、ポリイミド基板、液晶ポリマー基板などのプリント基板や、無機フィラと熱硬化性樹脂との混合物から形成された基板を用いることが出来る。
【００２５】
本実施の形態の部品内蔵モジュール１では、電気絶縁材からなる内蔵層１１に能動素子である半導体素子１２や、受動部品である例えば、チップ部品１３が内蔵されている。このチップ部品１３としては例えば、チップインダクタ、チップ抵抗、チップコンデンサを挙げることが出来る。又、半導体素子１２は、回路基板１５の配線パターン１４上にフリップチップ実装されており、半導体素子１２と回路基板１５の間には封止樹脂１８が充填されている。又、内蔵層１１の両面端にある配線パターン１４間の電気的接続は導電性樹脂１６１が充填されているインナービア１６によって行われる。又、図１には、配線パターン１４とインナービア１６との接続部分１７ａと、配線パターン１４とインナービア１６との接続部分１７ｂと、配線パターン１４とチップ部品１３との接続部分１７ｃが図示されている。
【００２６】
次に、本実施の形態１の部品内蔵モジュール１の内蔵層１１と回路基板１５の熱膨張係数について説明する。
【００２７】
本実施の形態１では、下記（式１）を満たすように、内蔵層１１の（室温に於ける）熱膨張係数が、回路基板１５の熱膨張係数以下になるように、内蔵層１１及び回路基板１５の材料が調整されている。なお、熱膨張係数は温度によって変化するものであるので、室温である２５℃（室温）における熱膨張係数を基準として、以下の説明を行う。
【００２８】
内蔵層１１の２５℃における熱膨張係数  ≦  回路基板１５の２５℃における熱膨張係数・・・・（式１）
内蔵層１１の熱膨張係数は、例えば内蔵層１１に含まれる無機フィラの種類、大きさ、形状、添加量を変えることで調整することができる。又、無機フィラの種類としては、Ａｌ２Ｏ３、ＭｇＯ、ＢＮ、ＡｌＮ、ＳｉＯ２等を挙げることができる。この中でも、ＳｉＯ２は、熱膨張係数を下げる効果が大きいため、より好ましい。無機フィラの大きさとしては平均粒径が０．１μｍ〜４０μｍである方が好ましく、形状は球形、針状、異形等を用いることが出来る。無機フィラの添加量は、内蔵層１１に対し７０〜９５重量％が好ましい。尚、無機フィラの添加量が多いほうが熱膨張係数を下げる効果が大きくなる。
【００２９】
また、内蔵層１１の熱硬化性樹脂の種類を変えることで、内蔵層１１の熱膨張係数を調整することもできる。熱硬化性樹脂としては、例えば、エポキシ樹脂、フェノール樹脂、シアネート樹脂、ポリフェニレンエーテル樹脂、またはそれらの混合物などを用いることが出来る。
【００３０】
実使用を考えた場合、部品内蔵モジュール１を動作させていない状態では、部品内蔵モジュールは室温の２５℃となり、半導体素子１２が駆動すると発熱すると部品内蔵モジュールの温度は４０℃〜１２０℃に上昇する。
【００３１】
従って、部品内蔵モジュールのＯＮとＯＦＦに伴い、部品モジュールは２５℃と４０〜１２０℃との間の熱履歴に繰り返しさらされることになる。
【００３２】
はじめに、内蔵層１１の熱膨張係数が回路基板１５の熱膨張係数よりも小さい場合について説明を行い、続いて内蔵層１１と回路基板１５の熱膨張係数が等しい場合について説明を行う。
【００３３】
図１は、部品内蔵モジュールが室温（２５℃）の状態を示している。半導体素子１２の駆動によって、温度が上昇すると内蔵層１１と回路基板１５が熱膨張する。
【００３４】
本実施の形態１の部品内蔵モジュール１において、内蔵層１１の熱膨張係数が、回路基板１５の熱膨張係数より小さい場合には、図２（ａ）の模式図に示すように回路基板１５の方が内蔵層１１より膨張しようとする。尚、図２（ａ）では、説明のため内蔵層１１と回路基板１５との間を離し、誇張して図示されている。
【００３５】
すると、内蔵層１１は回路基板１５によって横方向に引っ張られる形となり、図２（ｂ）に示すように内蔵層１１には縦方向（図２（ｂ）の矢印Ｚ参照）に圧縮しようとする力が働くことになる。
【００３６】
内蔵層１１の上下方向（図７（ｃ）矢印Ｚ´参照）の伸びは、熱膨張によって上下に広がろうとする成分（図７（ｃ）の矢印Ｚ´参照）と、圧縮する成分（図２（ｂ）の矢印Ｚ参照）との合計のため、従来と比較して熱膨張による上下方向の伸びは小さくなる。更に、圧縮効果が熱膨張を上回る時は、部品内蔵モジュール１は上下方向に縮む（矢印Ｚ参照）。
【００３７】
従って、配線パターン１４とインナービア１６、半導体素子１２及びチップ部品１３の間の接続部分１７ａ、ｂ、ｃに対して、引き離す方向に働く力を弱くすることができ、接続部分の信頼性をより向上させることが可能となる。更に、圧縮効果が熱膨張を上回る時は、接続を助ける方向に力が働く。
【００３８】
その結果、２５℃と４０〜１２０℃との間の熱履歴に対しても、インナービア１６、半導体素子１２及びチップ部品１３の接続部分１７ａ、ｂ、ｃに対して従来に比べ良好な信頼性を得ることが出来る（図２（ｂ）参照）。
【００３９】
一方、本実施の形態１の部品内蔵モジュール１において、内蔵層１１の熱膨張係数が回路基板１５の熱膨張係数と同じ場合であっても、接続部分１７ａ、ｂ、ｃを引き離す方向に働く力を抑制できる。しかしながら、回路基板１５に対して内蔵層１１の熱膨張係数が小さい方が、接続を助ける方向に力が働く場合があるため、より好ましい。
【００４０】
尚、本実施の形態１の内蔵層１１は、少なくとも熱硬化性樹脂と無機フィラが混入された樹脂材料からなるコンポジットシートであるが、必要であれば、無機フィラと熱硬化性樹脂の複合物に、更にカップリング剤、分散剤、着色剤、離型剤を添加することも可能である。
【００４１】
尚、上記のように本実施の形態では、内蔵層１１の両面に回路基板１５を備えている場合について説明しているが、内蔵層１１の片面にのみ回路基板１５が設けられている構成であってもよい。
【００４２】
次に、実施例について述べる。
【００４３】
（実施例）
実施の形態１における部品内蔵モジュール１の回路基板１５の熱膨張係数を１６（ｐｐｍ／℃）と調整し、内蔵層１１の熱膨張係数を１２（ｐｐｍ／℃）と調整し、インナービア１６内の導電性樹脂１６１の熱膨張係数を５０（ｐｐｍ／℃）と調整し、封止樹脂１８の熱膨張係数を３０（ｐｐｍ／℃）と調整した実施例の部品内蔵モジュールが、ｎ＝３０サンプル用意された。これらの部品内蔵モジュールを２０〜１２５℃の熱履歴にさらして耐久性試験が行われた。熱履歴にさらす方法としては、液槽冷熱衝撃試験機を用いて、部品内蔵モジュール１を２０℃と１２５℃の液に５分間浸漬させる方法が用いられた。また、１日に１回熱履歴にさらされると仮定し、１０年間の動作保証に安全率を考慮し、８０００サイクルの試験が行われた。
【００４４】
この試験中１０００、２０００、並びに４０００サイクル後、及び試験終了後の８０００サイクル後において、接続部１７ａ、１７ｂ、１７ｃのそれぞれについて直流における抵抗値の変化が測定された。初期の抵抗値に対して、抵抗値が１００％以上となった部品内蔵モジュールが不良として判定された。
【００４５】
（比較例）
一方、上記実施例の部品内蔵モジュールと比較して、内蔵層１１の熱膨張係数が２４（ｐｐｍ／℃）と異なる値に調整された部品内蔵モジュールが、ｎ＝３０サンプル作成され、上記と同様の熱履歴にさらして試験が行われた。比較例の部品内蔵モジュールでは、回路基板１５の熱膨張係数が１６（ｐｐｍ／℃）であるため、内蔵層１１の熱膨張係数が回路基板１５の熱膨張係数よりも大きいことになる。
【００４６】
上記実施例と比較例の結果が（表１）に示されている。
【００４７】
【表１】
2008294380.tif 000003
【００４８】
（表１）の結果、内蔵層１１の熱膨張係数が、回路基板１５の熱膨張係数１６（ｐｐｍ／℃）よりも小さい１２（ｐｐｍ／℃）である部品内蔵モジュールの方が、接続部分１７ａ、ｂ、ｃの信頼性が良いことが分かった。
【００４９】
（実施の形態２）
本発明にかかる実施の形態２における部品内蔵モジュールは、実施の形態１の部品内蔵モジュール１と基本的な構成は同じであるが、実施の形態１と異なり、内蔵層１１とインナービア１６内の導電性樹脂１６１の熱膨張係数の関係を更に規定したものである。
【００５０】
本実施の形態２の部品内蔵モジュール１は、実施の形態１に加えて、式（２）を満たすように、室温に於ける内蔵層１１の熱膨張係数が、インナービア１６内の導電性樹脂１６１の熱膨張係数よりも小さくなるように、内蔵層１１及び導電性樹脂１６１を形成する材料が調整されている。この導電性樹脂１６１は、金や銀、銅の粉末を導電材料とし、エポキシ樹脂、フェノール樹脂またはシアネート樹脂等の熱硬化性樹脂を混練したものが使用できる。特に、銅は導電性が良好で、マイグレーションも少ないため有効である。また、熱硬化性樹脂も液状のエポキシ樹脂が耐熱性の面で安定である。熱膨張率の差は、混合される無機フィラの材料及び量によって調整することが出来る。例えば、内蔵層１１には溶融シリカ（熱膨張係数：０．５ｐｐｍ／℃）を添加し、導電性樹脂１６１には、銅粉末（熱膨張係数：１６ｐｐｍ／℃）等を添加する事が出来る。この添加量としては、体積率で約５０％程度とすることが出来る。
【００５１】
内蔵層１１の２５℃における熱膨張係数  ≦  インナービア１６内の導電性樹脂１６１の２５℃における熱膨張係数・・・（式２）
次に、内蔵層１１の熱膨張係数がインナービア１６内の導電性樹脂１６１の熱膨張係数よりも小さい場合について説明を行い、続いて内蔵層１１と導電性樹脂１６１の熱膨張係数が等しい場合について説明を行う。
【００５２】
部品内蔵モジュール１の温度が、室温（２５℃）の状態から上昇すると内蔵層１１とインナービア１６内に充填されている導電性樹脂１６１が熱膨張する。
【００５３】
この際、内蔵層１１の熱膨張係数が、導電性樹脂１６１の熱膨張係数より小さい場合には、導電性樹脂１６１の方が内蔵層１１より上下方向に膨張し、配線パターン１４に接触しようとする。
【００５４】
その結果、２５℃と４０〜１２０℃との間の熱履歴に対しても、インナービア１６の接続部分１７ａに対して従来に比べ良好な信頼性を得ることが出来る（図１参照）。
【００５５】
一方、内蔵層１１の熱膨張係数がインナービア１６内の導電性樹脂１６１の熱膨張係数と同じ場合には、内蔵層１１と同じ量、導電性樹脂１６１も熱膨張するため、接続部分１０７ａに対して引き離そうとする力がかからず、良好な信頼性を得ることが出来る。しかしながら、内蔵層１１よりインナービア１６内の導電性樹脂１６１の熱膨張係数が大きい方が、インナービア１６と配線パターン１４の接続部分１７ａにおける接触を助ける方向に力が働くため、より好ましい。
【００５６】
（実施の形態３）
本発明にかかる実施の形態３における部品内蔵モジュールは、実施の形態１の部品内蔵モジュール１と基本的な構成は同じであるが、実施の形態１と異なり、内蔵層１１と封止樹脂１８の熱膨張係数の関係を更に規定したものである。
【００５７】
本実施の形態３に部品内蔵モジュール１は、実施の形態１に加えて、式（３）を満たすように室温における内蔵層１１の熱膨張係数が、封止樹脂１８の熱膨張係数以下になるように、内蔵層１１及び封止樹脂１８を形成する材料が調整されている。
【００５８】
内蔵層１１の２５℃における熱膨張係数  ≦  封止樹脂１８の２５℃における熱膨張係数・・・・（式３）
次に、内蔵層１１の熱膨張係数が封止樹脂１８の熱膨張係数よりも小さい場合について説明を行い、続いて内蔵層１１と封止樹脂１８の熱膨張係数が等しい場合について説明を行う。
【００５９】
部品内蔵モジュール１の温度が、室温（２５℃）の状態から上昇すると内蔵層１１と封止樹脂１８が熱膨張する。
【００６０】
この際、内蔵層１１の熱膨張係数が封止樹脂１８の熱膨張係数よりも小さい場合には、封止樹脂１８の方が内蔵層１１より縦膨張しようとするが、内蔵層１１によって、封止樹脂１８の熱膨張が抑えられる。
【００６１】
そのため、半導体素子１２の接続部分１７ｂの接触を引き離そうとする力が軽減し、２５℃と４０〜１２０℃との間の熱履歴に対しても、半導体素子１２の接続部分１７ｂは、従来に比べ良好な信頼性を得ることが出来る（図１参照）。
【００６２】
一方、内蔵層１１の熱膨張係数が封止樹脂１８の熱膨張係数と同じ場合にも、内蔵層１１と同じ量、封止樹脂も熱膨張するため、接続部分１０７ｂに対して引き離そうとする力がかからず、良好な信頼性を得ることが出来る。
【００６３】
しかしながら、封止樹脂１８よりも内蔵層１１の熱膨張係数が小さい方が、封止樹脂の熱による上下方向への膨張が相対的に抑制されるため、接続部１７ｂに対して引き離そうとする力が小さくなり、良好な信頼性を得ることが出来る。
【００６４】
又、封止樹脂１８の熱膨張係数は、例えば封止樹脂１８に含まれる無機フィラの種類、大きさ、形状、添加量を変えることで調整する事ができる。無機フィラの種類としては、Ａｌ２Ｏ３、ＭｇＯ、ＢＮ、ＡｌＮ、ＳｉＯ２等を挙げることができる。
【００６５】
また、封止樹脂１８の熱硬化性樹脂を変えることで、封止樹脂１８の熱膨張係数を調整することもできる。熱硬化性樹脂としては、例えば、エポキシ樹脂、フェノール樹脂、シアネート樹脂、ポリフェニレンエーテル樹脂、またはそれらの混合物などを適宜選択して用いることが出来る。
（実施の形態４）
本発明にかかる実施の形態４における部品内蔵モジュールは、実施の形態１の部品内蔵モジュールと基本的な構成は同じであるが、実施の形態１と異なり、封止樹脂１８と回路基板１５の熱膨張係数の関係を更に規定したものである。
【００６６】
本実施の形態４の部品内蔵モジュール１は、実施の形態１に加えて、（式４）を満たすように室温に於ける封止樹脂１８の熱膨張係数が、回路基板１５の熱膨張係数以下になるように回路基板１５及び封止樹脂１８を形成する材料が調整されている。
【００６７】
封止樹脂１８の２５℃における熱膨張係数  ≦  回路基板１５の２５℃における熱膨張係数・・・（式４）
次に、封止樹脂１８の熱膨張係数が回路基板１５の熱膨張係数よりも小さい場合について説明を行い、続いて封止樹脂１８と回路基板１５の熱膨張係数が等しい場合について説明を行う。
【００６８】
部品内蔵モジュールの温度が、室温（２５℃）の状態から上昇すると封止樹脂１８と回路基板１５が熱膨張する。
【００６９】
この際に、本実施の形態４の部品内蔵モジュール１において、封止樹脂１８の熱膨張係数が、回路基板１５の熱膨張係数よりも小さい場合には、回路基板１５の方が封止樹脂１８より膨張しようとする。
【００７０】
そのため、封止樹脂１８は回路基板１５に横に引っ張られる形となり、封止樹脂１８には縦方向（図２（ｂ）矢印Ｚ参照）に圧縮しようとする力が働く。つまり、半導体素子１２の接続部分１７ｂの接続を助ける方向に力が働く。
【００７１】
封止樹脂１８の上下方向（図７（ｃ）矢印Ｚ´参照）の伸びは、熱膨張によって上下に広がろうとする成分（図７（ｃ）の矢印Ｚ´参照）と、圧縮する成分（図２（ｂ）の矢印Ｚ参照）との合計のため、従来の熱膨張のみの場合と比較して、上下方向の伸びは、より小さくなる。更に、圧縮効果が熱膨張を上回る時は、上下方向に縮む（矢印Ｚ参照）。
【００７２】
その結果、２５℃と４０〜１２０℃との間の熱履歴に対しても、半導体素子１２の接続部分１７ｂは、従来に比べ良好な信頼性を得ることが出来る。
【００７３】
一方、本実施の形態４の部品内蔵モジュール１において、封止樹脂１８の熱膨張係数が回路基板１５の熱膨張係数と同じ場合でも、接続部分１７ｂを引き離す方向に働く力を抑制できる。しかしながら、回路基板１５に対して封止樹脂１８の熱膨張係数が小さい方が、接続部分１７ｂにおける接続を助ける方向に力が働く場合があるため、より好ましい。
【００７４】
又、本実施の形態４では、封止樹脂１８の熱膨張係数が、回路基板１５の熱膨張係数よりも小さいという特徴を実施の形態１の部品内蔵モジュールに付加しているが、実施の形態３の部品内蔵モジュール１に付加しても良い。この場合、回路基板１５と封止樹脂１８と内蔵層１１の２５℃における熱膨張係数（室温２５℃）の関係は、下記（式５）に示す関係を満たす。
【００７５】
内蔵層１１の２５℃における熱膨張係数  ≦  封止樹脂１８の２５℃における熱膨張係数  ≦  回路基板１５の２５℃における熱膨張係数・・・（式５）
（実施の形態５）
本発明にかかる実施の形態５における部品内蔵モジュールは、実施の形態１の部品内蔵モジュールと基本的な構成は同じであるが、実施の形態１と異なり、回路基板１５と内蔵層１１のガラス転移温度の関係を更に規定したものである。
【００７６】
本実施の形態５の部品内蔵モジュール１は、実施の形態１に加えて、（式６）を満たすように内蔵層１１のガラス転移温度（Ｔｇ）が、回路基板１５のガラス転移温度（Ｔｇ）以上になるように調整されている。
【００７７】
内蔵層１１のガラス転移温度  ≧  回路基板１５のガラス転移温度・・・（式６）
はじめに、内蔵層１１のガラス転移温度が回路基板１５のガラス転移温度よりも高い場合について説明を行い、続いて内蔵層１１のガラス転移温度が回路基板１５のガラス転移温度が等しい場合について説明する。
【００７８】
部品内蔵モジュール１をリフロー処理する際に、その温度が室温（２５℃）状態から、２４０℃まで上昇すると内蔵層１１と回路基板１５が熱膨張する。樹脂はガラス転移温度以上でより熱膨張係数が大きくなる。
【００７９】
本実施の形態５の部品内蔵モジュール１において、内蔵層１１のガラス転移温度が、回路基板１５のガラス転移温度よりも高い場合には、ガラス転移温度の低い回路基板１５のほうが、内蔵層１１より熱膨張しようとする。
【００８０】
そのため、内蔵層１１は回路基板１５により横に引っ張られる形となり、内蔵層１１には縦方向（図２（ｂ）の矢印Ｚ参照）圧縮しようとする力がより働く。つまり、インナービア１６、半導体素子１２、及びチップ部品１３の接続を助ける方向に力が働く。
【００８１】
その結果、２５℃と２４０℃の間の熱履歴に対しても、配線パターン１４とインナービア１６の接続部分１７ａ、半導体素子１２の接続部分１７ｂ、及びチップ部品１３の接続部分１７ｃは、従来に比べ良好な信頼性を得ることが出来る。
【００８２】
一方、本実施の形態５の部品内蔵モジュール１において、内蔵層１１と回路基板１５のガラス転移温度が同じ場合であっても、接続部分１７ａ、ｂ、ｃを引き離す方向に働く力を抑制できる。しかしながら、回路基板１５に対して内蔵層１１のガラス転移温度が高い方が、接続を助ける方向に力が働く場合があるため、より好ましい。
【００８３】
尚、内蔵層１１のガラス転移温度を調整する方法としては、内蔵層１１に含まれる熱硬化性樹脂の主剤あるいは硬化剤を変更することによって調整できる。
【００８４】
又、内蔵層１１の両面に回路基板１５がある場合について説明をしたが、図３（ａ）に示す部品内蔵モジュール２のように、回路基板１５が内蔵層１１の上面にのみ設けられていても良いし、図３（ｂ）に示す部品内蔵モジュール３のように内蔵層１１の下面に設けられていても良く、少なくとも片面に設けられていれば、同様な効果を発揮することが出来る。
【００８５】
又、内蔵層１１が１段構成の場合について説明したが、図３（ｃ）に示す部品内蔵モジュール４のように、回路基板１５を介して内蔵層１１が２層以上ある場合でも同様の効果を発揮することが出来る。
【００８６】
更に、内蔵層１１が１段構成の場合について説明したが、図３（ｄ）に示す部品内蔵モジュール５のように、回路基板１５の間に内蔵層１１が２層以上ある場合でも同様の効果を発揮する。
【００８７】
（実施の形態６）
以下に、主に図４（ａ）（ｂ）を参照しながら、本発明にかかる実施の形態６における部品内蔵モジュールの製造方法について説明する。本実施の形態６の部品内蔵モジュールの製造方法は、実施の形態１の部品内蔵モジュール１を製造する方法に相当する。図４（ａ）、（ｂ）は、本発明にかかる実施の形態６における部品内蔵モジュールの製造方法を模式的に示す工程断面図である。
【００８８】
まず、図４（ａ）に示すように、無機フィラと未硬化状態の熱硬化性樹脂の混合物をシート状に加工した内蔵層１１に貫通孔が形成され、更に、貫通孔に未硬化状態の導電性樹脂１６１を充填することによりインナービア１６が形成される。この工程が、本発明のインナービア形成工程の一例に相当する。尚、図４（ａ）には示されていないが、半導体素子１２及びチップ部品１３が内蔵される部分の内蔵層１１に予め空隙を形成しておいても良い。空隙は、レーザー加工法や金型による加工、又はパンチング加工で行なうことができる。
【００８９】
内蔵層１１は、無機フィラと液状の熱硬化性樹脂を混合して作製されたペースト状混練物、又は、溶剤で低粘度化した熱硬化性樹脂を無機フィラに混合して同様に作製したペースト状混練物を加工することによって形成される。
【００９０】
ここで、内蔵層１１の（室温２５℃に於ける）熱膨張係数が、回路基板１５の熱膨張係数よりも小さくなるように、内蔵層１１に含まれる無機フィラの種類、大きさ、形状、添加量を変えることによって調整される。尚、無機フィラの種類としては、Ａｌ２Ｏ３、ＭｇＯ、ＢＮ、ＡｌＮ、ＳｉＯ２等を挙げることができる。又、無機フィラの大きさとしては平均粒径が０．１μｍ〜４０μｍである方が好ましく、形状としては、球形、針状、異形等のものを用いることが出来る。無機フィラの添加量は、内蔵層１１に対し７０〜９５重量％が好ましい。また、内蔵層１１の熱硬化性樹脂を変えることで、内蔵層１１の熱膨張係数を調整することもできる。熱硬化性樹脂としては、例えば、エポキシ樹脂、フェノール樹脂、シアネート樹脂、ポリフェニレンエーテル樹脂、またはそれらの混合物などを用いることが出来る。
【００９１】
次に、ペースト状混練物を一定厚みに成型し、熱処理することで内蔵層１１が得られる。尚、この熱処理は、液状樹脂を用いた場合、成型した状態では粘着性を有しているため、若干硬化を進めて未硬化状態で可撓性を維持しつつ粘着性を除去するために行われる。また、溶剤により樹脂を溶解させた混練物を用いた場合では、前述の溶剤を除去し、同様に未硬化の状態で可撓性を保持しながら粘着性が除去される。
【００９２】
このようにして作製された未硬化状態の内蔵層１１に、レーザー加工法や金型による加工、又はパンチング加工によって貫通孔が形成される。特に、レーザー加工法においては、炭酸ガスレーザーやエキシマレーザーが加速度、微細加工の点で有効である。
【００９３】
インナービア１６の導電性樹脂１６１は、金や銀、銅の粉末を導電材料とし、これに内蔵層１１と同様の熱硬化性樹脂を混練したものを使用することができる。特に、銅は導電性が良好で、マイグレーションも少ないため有効である。また、熱硬化性樹脂も液状のエポキシ樹脂が耐熱性の面で安定なため有効である。
【００９４】
一方、回路基板１５上には、所望の配線パターン１４が形成され、配線パターン１４上に半導体素子１２やチップ部品１３等の電子部品が実装される。この工程が、本発明の実装工程の一例に相当する。
【００９５】
電子部品を実装した配線パターン１４を有する回路基板１５と、上述した方法で作製した内蔵層１１と、別途作製した配線パターン１４を有する回路基板１５とが位置合わせされる。
【００９６】
次に、位置合わせして重ねたものをプレスにより、加熱及び加圧して電子部品を内蔵層１１に埋設する。加熱及び加圧することで、内蔵層１１は再溶融し粘度が低い状態となり、電子部品が内蔵層１１の中に埋設される。更に、加熱及び加圧を続けることで、内蔵層１１の熱硬化性樹脂及びインナービア１６の熱硬化性樹脂が完全に硬化する。これにより、内蔵層１１と、電子部品及び回路基板１５が機械的に強固に接着する。このように加熱及び加圧した状態が、図４（ｂ）に示されている。尚、この工程が、本発明の加熱・加圧工程の一例に相当する。また、インナービア１６は硬化により導電性を有するようになり、配線パターン１４と電気的に接続した状態となる（図４（ｂ）参照）。
【００９７】
このようにして作製された部品内蔵モジュール１は、内蔵層１１の熱膨張係数が、回路基板１５の熱膨張係数以下となるように材料が調整されている。
【００９８】
そのため、実施の形態１で述べたように、内蔵層１１の熱膨張係数が回路基板１５の熱膨張係数よりも小さい場合には、温度が上昇すると回路基板１５の方が内蔵層１１より膨張しようとする。よって内蔵層１１は回路基板１５に横に引っ張られる形となり、内蔵層１１には縦方向（図２（ｂ）矢印Ｚ参照）に圧縮しようとする力が働く。
【００９９】
内蔵層１１の上下方向（図７（ｃ）矢印Ｚ´参照）の伸びは、熱膨張によって上下に広がろうとする成分（図７（ｃ）の矢印Ｚ´参照）と、圧縮する成分（図２（ｂ）の矢印Ｚ参照）との合計のため、従来と比較して熱膨張による上下方向の伸びは小さくなる。更に、圧縮効果が熱膨張を上回る時は、部品内蔵モジュール１は上下方向に縮む（矢印Ｚ参照）。
【０１００】
従って、２５℃と４０〜１２０℃の間の熱履歴に対しても、インナービア１６、半導体素子１２及びチップ部品１３の接続部分１７ａ、ｂ、ｃに対して引き離す方向に働く力を弱くすることができ、接続部分の信頼性をより向上させることが出来る。
【０１０１】
このようにして内蔵層１１に電子部品とインナービア１６が内蔵され、かつ信頼性の高い部品内蔵モジュールを作製することが出来る。
【０１０２】
一方、実施の形態１と同様に、部品内蔵モジュール１において、内蔵層１１の熱膨張係数が回路基板１５の熱膨張係数と同じ場合であっても、接続部分１７ａ、ｂ、ｃを引き離す方向に働く力を抑制できる。しかしながら、回路基板１５に対して内蔵層１１の熱膨張係数が小さい方が、接続を助ける方向に力が働く場合があるため、より好ましい。
【０１０３】
尚、配線パターン１４が形成された回路基板１５のかわりに、配線パターン１４が形成された離型キャリアが用いられてもよい。図５（ａ）〜（ｃ）は、離型キャリア１９を用いた場合の部品内蔵モジュールの製造方法を説明するための図である。この製造方法によって製造される部品内蔵モジュールは、図３（ａ）に示した部品内蔵モジュール２である。
【０１０４】
図５（ａ）に示すように、電子部品を実装する回路基板１５のかわりに、配線パターン１４を有する離型キャリア１９に電子部品が実装される。この工程が、本発明の実装工程の一例に相当する。
【０１０５】
離型キャリア１９は、配線パターン１４を転写後、離型されるものであり、ポリエチレンやポリエチレンテレフタレートなどの有機フィルムや、銅などの金属箔が利用できる。配線パターン１４は、離型キャリア１９に銅箔などの金属箔を接着剤を介して接着させたものや、金属箔上に更に電解メッキ法などで形成することができる。このように膜状に形成した金属層を化学エッチング法などの既存の加工技術を利用して配線パターン１４を形成することができる。
【０１０６】
電子部品を実装した配線パターン１４を有する離型キャリア１９と、内蔵層１１と、別途作製した配線パターン１４を有する回路基板１５との位置合わせが行われる。
【０１０７】
次に、図５（ｂ）に示すように、位置合わせして重ねたものをプレスすることにより、加熱及び加圧して電子部品が内蔵層１１に埋設され、内蔵層１１が硬化される。
【０１０８】
加熱及び加圧を加えることで、内蔵層１１は再溶融し粘度が低い状態となり、電子部品が内蔵層１１の中に埋設される。更に加熱及び加圧を続けることで、内蔵層１１の熱硬化性樹脂及びインナービア１６の熱硬化性樹脂が完全に硬化される。これにより、内蔵層１１と、電子部品、離型キャリア、及び回路基板１５が機械的に強固に接着する。また、インナービア１６は硬化により導電性を有するようになり、配線パターン１４と電気的に接続される。最後に離型キャリア１９が剥離される（本発明の剥離工程の一例に相当する）。離型キャリア１９を剥離した状態が図５（ｃ）に示されている。
【０１０９】
このようにして作製された部品内蔵モジュール２は、内蔵層１１の熱膨張係数が、回路基板１５の熱膨張係数以下である。
【０１１０】
内蔵層１１の熱膨張係数が、回路基板１５の熱膨張係数よりも小さい場合には、温度が上昇すると回路基板１５の方が内蔵層１１より膨張しようとする。よって内蔵層１１は回路基板１５に横に引っ張られる形となり、内蔵層１１には縦方向（矢印Ｚ参照）圧縮しようとする力が働く。
【０１１１】
内蔵層１１の上下方向（図７（ｃ）矢印Ｚ´参照）の伸びは、熱膨張によって上下に広がろうとする成分（図７（ｃ）矢印Ｚ´成分）と圧縮する成分（図５（ｃ）矢印Ｚ参照）との合計のため、従来と比較して熱膨張による上下方向の伸びは小さくなる。更に、圧縮効果が熱膨張を上回る時は、部品内蔵モジュール２は、上下方向（Ｚ方向）に縮むことになる。
【０１１２】
その結果、２５℃と４０〜１２０℃との間の熱履歴に対しても、インナービア１６、半導体素子１２及びチップ部品１３の接続部分に対して従来に比べ良好な信頼性を得る。
【０１１３】
このようにして内蔵層１１に電子部品とインナービア１６が内蔵され、かつ信頼性の高い部品内蔵モジュールが作製される。尚、内蔵層１１の熱膨張係数が回路基板１５の熱膨張係数と同じ場合でも、上述したように接続部分１７ａ、ｂ、ｃを引き離す方向に働く力を抑制できる。しかしながら、回路基板１５に対して内蔵層１１の熱膨張係数が小さい方が、接続を助ける方向に力が働く場合があるため、より好ましい。
【０１１４】
尚、図５（ａ）〜（ｃ）では、離型キャリア１９上に半導体素子１２やチップ部品１３等の電子部品を実装したが、回路基板１５上に電子部品を実装しても良い。
【０１１５】
図６（ａ）は、内蔵層１１の上面に離型キャリア１９を用い、回路基板１５上に電子部品を実装した例を示す正断面図である。図６（ａ）の状態から重ね合わされ、加熱及び加圧され、離型キャリア１９を剥離することによって図６（ｂ）に示す部品内蔵モジュールが作製される。尚、この図６（ｂ）に示す部品内蔵モジュールは、図３（ｂ）で示した部品内蔵モジュール３と同一である。
【０１１６】
又、実施の形態１では、（式１）を満たす部品内蔵モジュールについて説明し、実施の形態２〜５では、実施の形態１に式（２）〜（６）の条件をそれぞれ付加した部品内蔵モジュールについて説明したが、これに限らず、式（１）〜（６）から１つ又は複数の適宜選択した式を満たすような部品内蔵モジュールであってもよく、上述した式１〜６を全て満たすような部品内蔵モジュールであってもよい。
【産業上の利用可能性】
【０１１７】
本発明の部品内蔵モジュール及びその製造方法は、接続部分の品質がより良好な効果を有し、高密度実装化された部品内蔵モジュール等として用いることが出来る。
【図面の簡単な説明】
【０１１８】
【図１】本発明にかかる実施の形態１における部品内蔵モジュールの正断面構成図
【図２】（ａ）（ｂ）本発明にかかる実施の形態１における部品内蔵モジュールを説明するための正断面構成図
【図３】（ａ）〜（ｄ）本発明にかかる実施の形態１における変形例の部品内蔵モジュールの正断面構成図
【図４】（ａ）（ｂ）本発明にかかる実施の形態６における部品内蔵モジュールの製造方法を説明するための正断面構成図
【図５】（ａ）〜（ｃ）本発明にかかる実施の形態６における部品内蔵モジュールの製造方法の変形例を説明するための正断面構成図
【図６】（ａ）（ｂ）本発明にかかる実施の形態６における部品内蔵モジュールの製造方法の変形例を説明するための正断面構成図
【図７】（ａ）〜（ｃ）従来の部品内蔵モジュールを説明するための正断面構成図
【符号の説明】
【０１１９】
１  部品内蔵モジュール
１１  内蔵層
１２  半導体素子
１３  チップ部品
１４  配線パターン
１５  回路基板
１６  インナービア
１７ａ、１７ｂ、１７ｃ  接続部分
１８  封止樹脂
【図１】
2008294380.tif 000004
【図２】
2008294380.tif 000005
【図３】
2008294380.tif 000006
【図４】
2008294380.tif 000007
【図５】
2008294380.tif 000008
【図６】
2008294380.tif 000009
【図７】
2008294380.tif 000010